РЕЗИНОВАЯ СМЕСЬ И ШИНА, ИЗГОТОВЛЯЕМАЯ С ЕЕ ИСПОЛЬЗОВАНИЕМ

1. Резиновая смесь, включающая полимер (В), полученный из полимерного латекса (А), приготовленного эмульсионной полимеризацией, со среднечисленной молекулярной массой 1000-130000.
2. Резиновая смесь по п.1, дополнительно включающая полимер (D), полученный из полимерного латекса (С), приготовленного эмульсионной полимеризацией, со среднечисленной молекулярной массой более 130000.
3. Резиновая смесь по п.2, включающая полимер (Е), полученный смешиванием полимерного латекса (А), приготовленного эмульсионной полимеризацией, с полимерным латексом (С), приготовленным эмульсионной полимеризацией, и затем коагуляцией и сушкой смеси.
4. Резиновая смесь по п.3, в которой вязкость по Муни полимера (Е) составляет 10-200.
5. Резиновая смесь по п.3, в которой молекулярно-массовое распределение (Mw/Mn) полимера (Е) составляет 3,0-7,0.
6. Резиновая смесь по п.2, в которой по меньшей мере один из полимерного латекса (А), приготовленного эмульсионной полимеризацией, и полимерного латекса (С), приготовленного эмульсионной полимеризацией, является латексом полимера на основе диена.
7. Резиновая смесь по п.6, в которой по меньшей мере один из полимерного латекса (А), приготовленного эмульсионной полимеризацией, и полимерного латекса (С), приготовленного эмульсионной полимеризацией, является латексом сополимера диенового соединения и ароматического винильного соединения.
8. Резиновая смесь по п.7, в которой разница между содержанием ароматического винильного соединения полимера (В), полученного из полимерного латекса (А), приготовленного эмульсионной полимеризацией, и содержанием ароматического винильного соединения полимера (D), полученного из полимерного латекса (С), приготовленного эмульсионной полимеризацией, составляет 10 мас.% или менее.
9. Резиновая смесь по п.7, в которой содержание ароматического винильного соединения полимера (В), полученного из полимерного латекса (А), приготовленного эмульсионной полимеризацией, составляет 5-60 мас.%.
10. Резиновая смесь по п.6, в которой содержание винильных связей в части диенового соединения полимера (В), полученного из полимерного латекса (А), приготовленного эмульсионной полимеризацией, составляет 10-30 мас.%.
11. Резиновая смесь по п.2, дополнительно включающая каучуковый компонент (F), отличный от полимера (D).
12. Резиновая смесь по п.1, дополнительно включающая наполнитель (G).
13. Резиновая смесь по п.1, которая является сшиваемой серой.
14. Шина, изготовленная с использованием резиновой смеси по любому из п.п.1-13.
15. Шина по п.14, в которой указанная резиновая смесь использована в протекторе шины.